본 실시 예 는 존재 하 는 폴리아 렌 아졸 섬유 가 전혀 없이 열경화성 섬유 가 정련 되 어 제조 된 종래 기술 물질 을 예시 한다 . 절단 길이 가 9 . 5 mm 인 1 . 9 dtex 아크릴 섬유 ( 스터링 파이버스 사 ( Sterling Fibers , Inc . , 미국 32571 플로리다주 페이스 스터링 웨이 5005 소재 ) 68 . 1 g 을 2 . 7 L 의 물 에 분산 시켰 다 . 분산 액 을 , 디스크 갭 이 0 . 26 mm 로 설정 된 스프 라우트 - 발드 론 ( Sprout - Waldron ) 단일 - 속도 30 cm 단일 디스크 정련기 ( 안드리 츠 사 ( Andritz , Inc . , 미국 17756 펜 실베 니 아주 먼 시 소재 ) 의 스프 라우트 - 바우어 이 큅 먼 트 ( Sprout - Bauer Equipment ) 에 의해 판매 됨 ) 에 5 회 통과 시킨 후 디스크 갭 이 0 . 13 mm 로 설정 된 정련기 에 12 회 통과 시켰 다 . 제조 된 그대로 의 100 % 아크릴 정련 된 물질 의 성질 을 표 1 에 나타내 었 고 , 도 3 은 정련 후 이 물질 이 제한 적 으로 피브릴 화 되 었 음 을 보여 주 는 이 물질 의 디지털 광학 현미경 사진 이 다 .